(57)【要約】  剥離性接着剤組成物は、（Ａ）１，３，５，７−テトラビニル−１，３，５，７−テトラメチルシクロテトラシロキサン上のビニル基と、末端Ｓｉ−Ｈ水素を有するシランまたはシロキサン上の末端Ｓｉ−Ｈ水素との反応のヒドロシリル化反応生成物、（Ｂ）ヒドロシリル化反応生成物のための架橋剤、および（Ｃ）金属触媒および／またはラジカル開始剤を含む。更なる実施形態において、本発明は、接着剤組成物が基板間に配置されている、基板と基板のためのキャリアとのアセンブリ、およびアセンブリを製造する方法である。この剥離性接着剤組成物は、３００℃以上の温度でその粘着力を維持し、５Ｎ／２５ｍｍ未満の力で、室温で機械的に剥離可能である。【特許請求の範囲】
【請求項１】
（Ａ）１，３，５，７−テトラビニル−１，３，５，７−テトラメチルシクロテトラシロキサン上のビニル基と、末端Ｓｉ−Ｈ水素を有するシランまたはシロキサン上の末端Ｓｉ−Ｈ水素との反応のヒドロシリル化反応生成物、
（Ｂ）ヒドロシリル化反応生成物のための架橋剤、および
（Ｃ）金属触媒および／またはラジカル開始剤
を含む剥離性接着剤組成物。
【請求項２】
（Ａ）の末端Ｓｉ−Ｈ水素を有するシランまたはシロキサンが以下の構造を有する、請求項１に記載の剥離性接着剤。
【化１】
2016529342.tif 000015
（式中、Ｒは、Ｃ１〜Ｃ１０アルキル基、アリール基、酸素、−（Ｏ−ＳｉＭｅ２）ｎ−Ｏ−、−（Ｏ−ＳｉＡｒ２）ｎ−Ｏ−、−（Ｏ−ＳｉＭｅＡｒ）ｎ−Ｏ−およびこれらの基の何れかの組合せからなる群より選択され、ｎは、少なくとも１の数であり、Ｍｅは、メチル基であり、Ａｒは、アリール基であり、Ｒ１、Ｒ２、Ｒ３、Ｒ４、Ｒ５およびＲ６は、それぞれ独立して、Ｃ１〜Ｃ１０アルキル基またはアリール基である。）
【請求項３】
末端Ｓｉ−Ｈ水素を有するシランまたはシロキサンが、ポリジメチルシロキサン、ポリメチルフェニルシロキサン、およびテトラメチルジシロキサンから成る群より選択される、請求項２に記載の剥離性接着剤。
【請求項４】
ヒドロシリル化生成物（Ａ）のための架橋剤（Ｂ）が、ポリ（メチルヒドロ）シロキサン、メチルヒドロシロキサン−ジメチルシロキサンコポリマー、ジメチルシリルフェニルエーテル、ポリメチルフェニルシロキサン、およびポリ（メチルヒドロ）フェニルシロキサンから成る群より選択される、請求項１に記載の剥離性接着剤。
【請求項５】
ラジカル開始剤が光開始剤である、請求項１に記載の剥離性接着剤。
【請求項６】
（Ｂ）架橋剤に対する（Ａ）ヒドロシリル化反応生成物のモル当量比が、６〜０．６：１の範囲である、請求項１に記載の剥離性接着剤。
【請求項７】
更に、アクリル化および／またはメタクリル化ポリシロキサンを含む、請求項１に記載の剥離性接着剤。
【請求項８】
剥離性接着剤組成物が間に配置されている、基板とキャリアとのアセンブリであって、剥離性接着剤が、
（Ａ）１，３，５，７−テトラビニル−１，３，５，７−テトラメチルシクロテトラシロキサン上のビニル基と、末端Ｓｉ−Ｈ水素を有するシランまたはシロキサン上の末端Ｓｉ−Ｈ水素との反応のヒドロシリル化反応生成物、
（Ｂ）ヒドロシリル化反応生成物のための架橋剤、および
（Ｃ）金属触媒またはラジカル開始剤
を含む、アセンブリ。
【請求項９】
（Ａ）の末端Ｓｉ−Ｈ水素を有するシランまたはシロキサンが以下の構造を有する、請求項８に記載のアセンブリ。
【化２】
2016529342.tif 000016
（式中、Ｒは、Ｃ１〜Ｃ１０アルキル基、アリール基、酸素、−（Ｏ−ＳｉＭｅ２）ｎ−Ｏ−、−（Ｏ−ＳｉＡｒ２）ｎ−Ｏ−、−（Ｏ−ＳｉＭｅＡｒ）ｎ−Ｏ−およびこれらの基の何れかの組合せからなる群より選択され、ｎは、少なくとも１の数であり、Ｍｅは、メチル基であり、Ａｒは、アリール基であり、Ｒ１、Ｒ２、Ｒ３、Ｒ４、Ｒ５およびＲ６は、それぞれ独立して、Ｃ１〜Ｃ１０アルキル基またはアリール基である。）
【請求項１０】
末端Ｓｉ−Ｈ水素を有するシランまたはシロキサンが、ポリジメチルシロキサン、ポリメチルフェニルシロキサン、およびテトラメチルジシロキサンから成る群より選択される、請求項９に記載のアセンブリ。
【請求項１１】
ヒドロシリル化生成物（Ａ）のための架橋剤（Ｂ）が、ポリ（メチルヒドロ）シロキサン、メチルヒドロシロキサン−ジメチルシロキサンコポリマー、ジメチルシリルフェニルエーテル、ポリメチルフェニルシロキサン、およびポリ（メチルヒドロ）フェニルシロキサンから成る群より選択される、請求項８に記載のアセンブリ。
【請求項１２】
剥離性接着剤中のラジカル開始剤が光開始剤である、請求項８に記載のアセンブリ。
【請求項１３】
（Ｂ）架橋剤に対する（Ａ）ヒドロシリル化反応生成物のモル当量比が、６〜０．６：１の範囲である、請求項８に記載のアセンブリ。
【請求項１４】
剥離性接着剤が、更に、アクリル化および／またはメタクリル化ポリシロキサンを含む、請求項８に記載のアセンブリ。
【請求項１５】
（Ａ）基板およびキャリアを提供する工程と、
（Ｂ）基板および／またはキャリア上に剥離性接着剤を配置する工程と、
（Ｃ）剥離性接着剤が間に配置されるように基板およびキャリアを接触させ、アセンブリを形成する工程と、
（Ｄ）基板を接着するための温度または温度範囲でアセンブリを加熱する工程、または、（Ｅ）基板を接着するための放射線にアセンブリを暴露する工程、または（Ｆ）基板を接着するために、アセンブリを放射線に曝露し、その後加熱する工程と、
（Ｇ）アセンブリを環境温度にし、機械的に基板を剥離する工程と、
を含む基板をキャリアから剥離する方法。
【発明の詳細な説明】
【技術分野】
【０００１】
本発明は、高温用途で使用するための硬化性の仮止め接着剤、特に、１つの基板を別の基板に一時的に取り付けるための接着剤に関する。
【背景技術】
【０００２】
多くの産業で、柔軟であり、および／または非常に薄い基板、例えば、ステンレス鋼、シリコンウエハ、ガラス、セラミック、ポリイミドおよびポリエステルフィルムの使用への関心が高まっている。柔軟で非常に薄い基板は、川下での製造条件において独自に取り扱うにはあまりにも脆弱であり、破損しないために適切なキャリアに担持されている必要がある。製造工程が完了した後、基板は、好ましくは環境温度で、傷つけられずにキャリアから取り外し可能でなければならない。
【０００３】
一例として、エレクトロニクス産業では、撮像ディスプレイ、センサー、太陽電池およびＲＦＩＤが、携帯電話、携帯情報端末、ｉＰａｄ、またはテレビのディスプレイ用途に、薄く、および／または柔軟な基板をますます必要としている。典型的な基板は、機能を持たせた非常に薄い（１００μｍ）ガラスである。ガラスは、薄膜トランジスタ（ＴＦＴ）を配置するために４００℃で、または、透明導電体として酸化インジウムスズ（ＩＴＯ）を付着させるために３５０℃で処理される。ガラスの脆さと過酷なプロセス条件のために、このガラスを強化する、または製造中に、より安定な基板によって保護する必要がある。
【０００４】
このような用途では、簡単かつきれいな剥離が可能であり、高い処理温度で仮接着が可能であり、および基板の処理性や性能を損なわない、高温安定接着剤が必要とされる。これは、特にエレクトロニクス業界内での要求である。このような接着剤の開発により、半導体、アクティブマトリクス薄膜トランジスタ、タッチ膜、または光電池などの、既存の製造方法で、一般に導入されている製造工具や機械の基部を使用可能となる。ほとんどの現在利用されている仮止め接着剤は、４００℃程度になり得る製造工程で最大処理のとき、熱的に安定でない。
【発明の概要】
【発明が解決しようとする課題】
【０００５】
目的とする部品に損傷を与えることなく、後で室温にて除去できる高温仮止め用途に適した接着剤は、様々な業界にわたって、より薄い、またはより柔軟な基板の使用を促進するであろう。
【課題を解決するための手段】
【０００６】
本明細書および特許請求の範囲内で使用される場合、「基板」は製造工程での目的とする部品を指し、「キャリア」は、「基板」のための支持物を指す。
【０００７】
本発明は、（Ａ）１，３，５，７−テトラビニル−１，３，５，７−テトラメチルシクロテトラシロキサン上のビニル基と、末端Ｓｉ−Ｈ水素を有するシランまたはシロキサン上の末端Ｓｉ−Ｈ水素との反応のヒドロシリル化反応生成物、（Ｂ）ヒドロシリル化反応生成物のための架橋剤、および（Ｃ）金属触媒および／またはラジカル開始剤を含む接着剤組成物である。
【０００８】
本明細書中において、１，３，５，７−テトラビニル−１，３，５，７−テトラメチルシクロテトラシロキサンと、末端Ｓｉ−Ｈ水素を有するシランまたはシロキサンとの反応のヒドロシリル化反応生成物（Ａ）をビニルカルボシロキサン、ＶＣＳ樹脂、またはＶＣＳＲと呼ぶ。
【０００９】
架橋剤（Ｂ）はＶＣＳＲ上のビニル基とビニル付加反応で反応するシロキサンである。触媒は、金属触媒および／またはラジカル開始剤であり、硬化は、熱または光硬化であろう。適切な金属触媒としては、市販の白金及びロジウム触媒が挙げられる。適切なラジカル開始剤は多数あり、当業者によく知られている。そのようなラジカル開始剤の１つはジクメンパーオキサイドである。適切なラジカル開始剤はまた、例えば、商品名ＤＡＲＯＣＵＲＥ１１７３およびＩＲＧＡＣＵＲＥ１８４または２１００で販売されているものなどの光開始剤が挙げられる。
【００１０】
接着剤組成物は、３００℃以上４４０℃以下の温度でその接着力を維持し、５Ｎ／２５ｍｍ以下、ある実施形態では３Ｎ／２５ｍｍ以下、およびある実施形態では２Ｎ／２５ｍｍ以下の力で、室温にて機械的に剥離可能である。
【００１１】
別の実施形態において、本発明は、接着剤組成物が基板間に配置されている、基板とキャリアとのアセンブリである。
【００１２】
さらなる実施形態では、本発明は、（ａ）基板およびキャリアを提供する工程と、（ｂ）、基板および／またはキャリアに剥離性接着剤を配置する工程と、（ｃ）間に剥離性接着剤が配置されるように基板とキャリアを接触させ、アセンブリを形成する工程と、（ｄ）基板を接着するための温度または温度範囲でアセンブリを加熱する工程、または（ｅ）基板を接着するための放射線にアセンブリを暴露する工程、または（ｆ）基板を接着するために、アセンブリを放射線に曝露し、その後加熱する工程と、（ｇ）アセンブリを環境温度にし、機械的に基板を剥離する工程と、を含むキャリアから基板を剥離する方法である。
【００１３】
工程（ｄ）を使用する場合、加熱は、１〜３０分間、１００℃〜１７５℃の温度範囲である温度または温度範囲で実施される。工程（ｅ）を使用する場合、ＵＶ放射は、約１〜４分間、４００ワットランプを使用して実施できる。その他の放射線の供給源も実施者の裁量の範囲内で使用してよい。工程（ｆ）を使用する場合、工程（ｄ）および（ｅ）のパラメータの組み合わせを、所望の硬化を得るために使用する。適切な硬化条件は、工程（ｄ）および（ｅ）のパラメータの知見を有する当業者によって過度の実験をせずに決定され得る。
【発明を実施するための形態】
【００１４】
本発明の接着剤は、３００℃〜４５０℃の範囲の加工温度で、キャリアに対する基板の適切な仮接着を提供するために、および基板を傷つけることなく環境温度で基板とキャリアの界面での接着破壊によって剥離するために開発された。
【００１５】
成分（Ａ）、ＶＣＳＲは、１，３，５，７−テトラビニル−１，３，５，７−テトラメチルシクロテトラシロキサンのビニル基と、末端Ｓｉ−Ｈ水素を有するシランまたはシロキサン上の末端Ｓｉ−Ｈ水素との反応のヒドロシリル化反応生成物である。１，３，５，７−テトラビニル−１，３，５，７−テトラメチルシクロテトラシロキサンは、以下の構造を有する。
【００１６】
【化１】
2016529342.tif 000002
【００１７】
１，３，５，７−テトラビニル−１，３，５，７−テトラメチルシクロテトラシロキサンと反応するための、少なくとも２個の末端Ｓｉ−Ｈ水素を有する、好適なシランまたはシロキサンは以下の構造を有するものが挙げられる。
【００１８】
【化２】
2016529342.tif 000003
（式中、Ｒは、Ｃ１〜Ｃ１０アルキル基、アリール基、酸素、−（Ｏ−ＳｉＭｅ２）ｎ−Ｏ−、−（Ｏ−ＳｉＡｒ２）ｎ−Ｏ−、−（Ｏ−ＳｉＭｅＡｒ）ｎ−Ｏ−およびこれらの何れかの組合せからなる群より選択され、ｎは、少なくとも１の数であり、Ｍｅは、メチル基であり、Ａｒは、アリール基であり、Ｒ１、Ｒ２、Ｒ３、Ｒ４、Ｒ５およびＲ６は、それぞれ独立して、Ｃ１〜Ｃ１０アルキル基またはアリール基である。）
【００１９】
例示的なシランまたはシロキサンとしては、シリコン元素上のアルキル基がＣ１〜Ｃ１０アルキル基である、ポリアルキルシランおよびポリアルキルシロキサンが挙げられる。様々な実施形態におけるシランおよびシロキサンとして、ポリジメチルシロキサン、ポリメチルフェニルシロキサンおよびテトラメチルジシロキサンが挙げられる。これらの化合物は、Ｇｅｌｅｓｔより市販されている。
【００２０】
好ましいＶＣＳＲ反応生成物（Ａ）は、以下に表される構造を有する（ただし、分子量は、重量平均分子量である。）。様々な実施形態において、ＶＣＳＲ反応生成物のシリコン元素上のアルキル基としては、Ｃ１〜Ｃ１０アルキル基が挙げられる。以下に表される構造にメチル基が記載されているが、これは、他のＣ１〜Ｃ１０アルキル基により置換されていてもよいことを理解すべきである。
【００２１】
【化３】
2016529342.tif 000004
【００２２】
【化４】
2016529342.tif 000005
【００２３】
接着剤組成物の成分（Ｂ）は、ヒドロシリル化反応生成物（Ａ）のための架橋剤であり、様々な実施形態においては、シリコン元素上にＣ１〜Ｃ１０アルキル基を含有するであろう。特定の実施形態において、ビニルカルボシロキサン反応生成物（Ａ）との架橋ヒドロシリル化反応での使用に適した架橋化合物（Ｂ）としては、ポリ（メチルヒドロ）シロキサン、メチルヒドロシロキサン−ジメチルシロキサンコポリマー、ジメチルシリルフェニルエーテル、ポリメチルフェニルシロキサンおよびポリ（メチルヒドロ）フェニルシロキサンが挙げられる。これらの化合物は、Ｇｅｌｅｓｔより市販されている。
【００２４】
いくつかの実施形態において、Ｓｉ−Ｈ架橋化合物（Ｂ）を延長し、接着剤の分子量を増やすために、連鎖延長剤を使用することができる。適切な連鎖延長剤は、α，ω−ビニル末端直鎖状ポリシロキサン、ジビニルシランおよびジビニルシロキサンから選択される。様々な実施形態において、シリコン元素上のアルキル基は、Ｃ１〜Ｃ１０アルキル基であろう。特定の実施形態において、連鎖延長剤は、ジビニルテトラメチルジシロキサンである。
【００２５】
連鎖延長剤が、架橋シランまたはシロキサンを延長するために、反応混合物中で使用されるとき、成分（Ａ）と成分（Ｂ）のモル当量比は、連鎖延長後の１，３，５，７−テトラビニル−１，３，５，７−テトラメチルシクロテトラシロキサンおよび架橋剤の有効モル数で計算される。
【００２６】
接着剤組成物の成分（Ｃ）は、金属触媒および／またはラジカル開始剤である。光学的透明度が要求されるとき、適切な触媒は、最終の樹脂混合物において２０ｐｐｍ以下の濃度で使用される、液体の白金触媒である。より高い濃度は黄変を生じるが、黄変を避ける必要がないときは必要に応じて使用できる。多くの反応で、この触媒濃度は、依然として活性であり、そのうえ、反応生成物から触媒を分離する必要がないほど、十分低い。
【００２７】
硬化性の仮止め接着剤は、金属触媒および／またはラジカル開始剤の存在下で、０．６〜６：１のモル当量比のビニルカルボシロキサン反応生成物（Ａ）および選択された架橋化合物（Ｂ）より調製される。
【実施例】
【００２８】
これらの剥離性接着剤の２つの好ましい特性は、３００℃以上〜４４０℃の温度で安定且つその強度を維持し、環境温度で容易に、きれいに剥がせることである。以下の例では、高温での細い線状亀裂の目視での証拠、および５Ｎ／２５ｍｍ超の剥離強度の証拠は、接着剤をきれいに取り除けないことを示している。
【００２９】
試験体は、２枚のスライド間に配置された接着剤組成物を有する、２枚の５ｃｍ×７．５ｃｍのスライドガラス（ＶＷＲｉｎｔｅｒｎａｔｉｏｎａｌ製）のアセンブリとした。他に記載がなければ、全ての試料のボンドライン厚は、０．１２５ｍｍであった。アセンブリを１５０℃のコールパーマーデジタルホットプレート上に３０分間空気中に置き、接着剤を硬化させた。
【００３０】
高温安定性を試験するため、Ｔｈｅｒｍｏ  Ｓｃｉｅｎｔｉｆｉｃ  ＢＦ５８００  Ｆｕｒｎａｃｅを使用してアセンブリを加熱し、温度を測定した。加熱後の接着剤の目視確認で細線または亀裂が見られたとき、接着剤は不安定であるとした。
【００３１】
試験体の接着剤の重量ロスを別の安定性指標として使用した。重量ロスが少ないほど、より安定な接着剤である。熱重量測定装置（ＴＧＡ）、Ｐｙｒｉｓ  １（Ｐｅｒｋｉｎ  Ｅｌｍｅｒ製）を使用して、４００℃で１時間加熱した前後で試料の重量を測定し、重量ロスを計算した。９．６％未満の重量ロスを許容とし、接着剤が安定であるとした。一実施形態において、好ましい重量ロスは７．３％以下である。
【００３２】
硬化方法としてＵＶを使用した例では、Ｄｙｍａｘ  ＥＣシリーズの４５０ＷのＵＶランプを使用し、一定時間、試験体を照射した。
【００３３】
Ｓｈｉｍｐｏ  ＦＧＶ−２０ＸＹデジタルフォースゲージを使用して、剥離試験を行った。試験体の上側スライドガラスを固定した下側スライドガラスから剥がし、剥離力（接着解除力（ｄｅｂｏｎｄｉｎｇ  ｆｏｒｃｅ）とみなす）を計算し、Ｎ／２５ｍｍに標準化した。
【００３４】
例で使用した物質は以下の通りである。
【００３５】
【表１】
2016529342.tif 000006
【００３６】
比較例である、ＳＹＬＧＵＡＲＤ１８４およびＥＣＣＯＣＯＡＴ  ＳＣ３６１３樹脂に基づく試料を除いて、下記のその他全ての試料は、ＳＩＰ６８３０．３白金錯体に由来する約２０ｐｐｍの白金触媒を含有する。
【００３７】
この例についての配合および試験結果は、以下の表に記載され、成分（Ｂ）に対する成分（Ａ）のモル当量比が、高温安定接着剤の生成に影響することを示している。
【００３８】
例１〜２４において接着剤組成物は、成分（Ａ）としてＶＣＳＲ−２と、成分（Ｂ）として様々な架橋剤と、を含有するよう調製された。それぞれの試験体を３００℃で３０分間加熱し、次いで、細線または亀裂を目視で検査した。細線または亀裂の目視での証拠は何れも、接着剤組成物が不合格であるとみなした。この結果は、表１に記載され、効果的な高温接着剤を生成するために効果的な、架橋剤に対するＶＣＳＲ比率は、６〜０．６：１の範囲内であることを示している。
【００３９】
いくつかの例では、この比率範囲外で良好な性能を示している。しかしながら、６〜０．６：１モル当量比範囲の端部の比率では、反応条件の小さな変化が、接着剤の安定性に影響を及ぼす特性において差異が生じた。よって、好ましいモル当量比範囲は、このより広い許容な性能の範囲の中央にある。従って、上記範囲である６〜０．６：１から外れた、いくつかの各例においても、良好な安定性を与える場合がある。
【００４０】
【表２】
2016529342.tif 000007
【００４１】
例２５および２６における接着剤組成物は、成分（Ａ）としてＶＣＳＲ−２と、成分（Ｂ）としてＳＩＢ１０９０．０架橋剤を含有していた。これらの組成物は、また、ＡＥＲＯＳＩＬ  Ｒ９７２フュームドシリカを充填剤として含有していた。ボンドライン厚は、０．１２５ｍｍであった。各試験体を３００℃で３０分間加熱し、次いで、細線または亀裂を目視で検査した。細線または亀裂の目視での証拠は何れも、接着剤組成物が不合格であるとみなした。この結果は、表２に記載され、高温性能を失うことなく、配合物に充填剤を使用できることを示している。
【００４２】
【表３】
2016529342.tif 000008
【００４３】
例２７および２８における接着剤組成物は、成分（Ａ）としてＶＣＳＲ−２と、成分（Ｂ）として表３に記載される２種の架橋剤を組み合わせたものと、を含有していた。例２７は、ＳＩＢ１０９０．０およびＨＭＳ−３０１Ｒ架橋剤を含有し、例２８は、ＳＩＰ６８２６．０およびＰＤＶ−０５３５架橋剤を含有していた。ボンドライン厚は０．１５０ｍｍであった。各試験体を３００℃で３０分間加熱し、次いで、細線または亀裂を目視で検査した。細線または亀裂の目視での証拠は何れも、接着剤組成物が不合格であるとみなした。モル当量比は、成分（Ｂ）の総量に対して与えられる。Ｐｔ（ＩＶ）触媒を使用する例３０は、４００ＷのＵＶランプ下で、合計で８Ｗ／ｃｍ２のＵＶエネルギーで、４分間ＵＶ照射によって加熱された。結果を表３に記載する。
【００４４】
【表４】
2016529342.tif 000009
【００４５】
高温および低いボンドライン厚での性能について、例２７、２８、２９および３３を試験した。℃での温度の加熱条件および分での時間、ｍｍでのボンドライン厚および性能結果が表４に記載され、モル比の重要性を示している。
【００４６】
【表５】
2016529342.tif 000010
【００４７】
表５における例では、更に、ＴＧＡ使用した重量ロスについて、および上述した接着解除力について試験した。試験条件および結果は、表５に記載され、許容される重量安定性と、容易な除去をもたらす低い接着力を示している。
【００４８】
【表６】
2016529342.tif 000011
【００４９】
例３１および３２は、市販のシリコーン製品を使用した比較例である。これらの物質から調製された組成物は、３０分間、３００℃を耐えられるが、高温で割れを示し、５Ｎ／２５ｍｍ以下の力を用いての剥離ができない。ＴＧＡで測定したときの許容されない重量ロスのため、これらは、３５０℃以上では熱安定性を有していない。℃での温度の加熱条件および分での時間、ｍｍでのボンドライン厚および性能結果を表６に記載する。
【００５０】
【表７】
2016529342.tif 000012
【００５１】
例３５〜３８を、ＤＡＲＯＣＵＲＥ１１７３光開始剤の更なる添加とともに、例２７と同じ成分から調製した。硬化を１２０秒間、約１２０ｍＷ／ｃｍ２で、ＵＶＡｌｏｃ  １０００を使用して実施した。照射硬化後、試料を１５０℃で１５分間、熱的に硬化し、次いで３５０℃で３０分間保持した。剥離力として接着解除力を試験し、ＴＧＡを測定した。結果は、表７に記載され、接着剤が安定であり、きれいに除去できることを示している。
【００５２】
【表８】
2016529342.tif 000013
【００５３】
例３９〜４１を、８９重量％の例２７と同じ成分、１重量％のＤＡＲＯＣＵＲＥ１１７３光開始剤、および１０重量％の追加のアクリル化またはメタクリル化シロキサン樹脂から調製した。例４２〜４４を８９重量％の例２８と同じ成分、１重量％のＤＡＲＯＣＵＲＥ１１７３光開始剤、および１０重量％の追加のアクリル化またはメタクリル化シロキサン樹脂から調製した。硬化を約１２０ｍＷ／ｃｍ２で、ＵＶＡｌｏｃ  １０００を使用して実施し、試験体であるスライドガラスが固定されるのに要する硬化時間を手動で測定した。この時間は、６例全てが３０秒であった。剥離強度として測定される接着解除力を計算し、Ｎ／２５ｍｍに標準化した。接着解除力、および１０重量％で添加された、特定の追加のアクリル化またはメタクリル化シロキサン樹脂を表８に記載する。
【００５４】
【表９】
2016529342.tif 000014
【００５５】
これらの結果は、光開始剤および追加のアクリル化および／またはメタクリル化シロキサン樹脂が、接着剤をより早期に硬化または固定させるのに役立ち、全体の製造プロセスをより速くすることを示している。
【国際調査報告】
2016529342.tif 000017
2016529342.tif 000018